(57)【要約】【課題】単繊維繊度が１ｄｔｅｘ以下の極細繊維Ａを含むワイピングクロスであって、拭取り操作性に優れたワイピングクロスおよびその製造方法を提供する。【解決手段】単繊維繊度が１ｄｔｅｘ以下の極細繊維を含むワイピングクロスにおいて、クロス表面に楊柳しぼを発生させることにより拭き取り操作性を向上させる。【選択図】なし【特許請求の範囲】
【請求項１】
単繊維繊度が１ｄｔｅｘ以下の極細繊維Ａを含むワイピングクロスであって、クロス表面に揚柳しぼを有することを特徴とする拭取り操作性に優れたワイピングクロス。
【請求項２】
前記の極細繊維Ａがポリエステル繊維、またはポリアミド繊維、またはポリエステル繊維とポリアミド繊維との複合体である、請求項１に記載の拭取り操作性に優れたワイピングクロス。
【請求項３】
ワイピングクロスに、極細繊維Ａ以外の他の繊維として単繊維繊度が１ｄｔｅｘより大の繊維Ｂが含まれる、請求項１または請求項２に記載の拭取り操作性に優れたワイピングクロス。
【請求項４】
前記の繊維Ｂがポリエステル繊維またはポリアミド繊維である、請求項１〜３のいずれかに記載の拭取り操作性に優れたワイピングクロス。
【請求項５】
ワイピングクロスが織物組織を有する、請求項１〜４のいずれかに記載の拭取り操作性に優れたワイピングクロス。
【請求項６】
ワイピングクロスの目付けが５０〜５００ｇｒ／ｍ２の範囲内である、請求項１〜５のいずれかに記載の拭取り操作性に優れたワイピングクロス。
【請求項７】
極細繊維Ａ用繊維として分割型複合繊維または海島型複合繊維を含みかつ下記式で定義する撚係数が７０００以上の撚糸を施した糸条１を用いて織編物を織編成した後、該織編物に熱水処理を施すことにより揚柳しぼを発現させ、かつ前記分割型複合繊維または海島型複合繊維を、単繊維繊度が１ｄｔｅｘ以下の極細繊維Ａとする、請求項１〜６のいずれかに記載の拭取り操作性に優れたワイピングクロスの製造方法。
撚係数＝撚数（Ｔ／ｍ）×（（糸条の繊度（ｄｔｅｘ））／１．１）１／２
【請求項８】
織編物に熱水処理を施す際に、熱水中に分割、細繊化を促進する薬剤を添加する、請求項７に記載のワイピングクロスの製造方法。
【請求項９】
極細繊維Ａ用繊維として分割型複合繊維または海島型複合繊維を含む糸条２と、下記式で定義する撚係数が７０００以上の撚糸を施した他糸条３を用いて織編物を織編成した後、該織編物に熱水処理を施すことにより揚柳しぼを発現させ、かつ前記分割型複合繊維または海島型複合繊維を、単繊維繊度が１ｄｔｅｘ以下の極細繊維Ａとする、請求項１〜６のいずれかに記載の拭取り操作性に優れたワイピングクロスの製造方法。
撚係数＝撚数（Ｔ／ｍ）×（（糸条の繊度（ｄｔｅｘ））／１．１）１／２
【請求項１０】
織編物に熱水処理を施す際に、熱水中に分割、細繊化を促進する薬剤を添加する、請求項９に記載のワイピングクロスの製造方法。
【発明の詳細な説明】
【技術分野】
【０００１】
単繊維繊度が１ｄｔｅｘ以下の極細繊維Ａを含むワイピングクロスであって、拭取り操作性に優れたワイピングクロスおよびその製造方法に関するものである。
【背景技術】
【０００２】
従来、単繊維繊度が１ｄｔｅｘ以下の極細繊維を用いたワイピングクロスが提案されている（例えば、特許文献１、特許文献２参照）。
しかしながら、極細繊維を用いたワイピングクロスでは、拭取り性能は良好であるが、ワイピング対象物を拭取る際に摩擦抵抗が大きくなるため、拭取り操作時に時間がかかり、また疲れるという問題があった。
この対策として、極細繊維と太繊度繊維とを併用する等の方法が提案されているが、まだ十分とはいえない。
【０００３】
他方、ワイピングクロスとは全く異なる用途ではあるが、織編物に揚柳しぼを発現させることにより、織編物表面に凹凸を形成することは従来知られている（例えば、特許文献３、特許文献４参照）。
【０００４】
【特許文献１】特開平４−２９５３２５号公報
【特許文献２】特開２００７−２２２６０９号公報
【特許文献３】特開昭６３−２９５７３８号公報
【特許文献４】特開平９−２９１４３４号公報
【発明の開示】
【発明が解決しようとする課題】
【０００５】
本発明は、上記の背景に鑑みなされたものであり、その目的は、単繊維繊度が１ｄｔｅｘ以下の極細繊維Ａを含むワイピングクロスであって、拭取り操作性に優れたワイピングクロスおよびその製造方法を提供することにある。
【課題を解決するための手段】
【０００６】
本発明者は、上記目的を達成するため鋭意検討した結果、単繊維繊度が１ｄｔｅｘ以下の極細繊維Ａを含むワイピングクロスの表面に揚柳しぼを発現させると、揚柳しぼのナチュラルな凹凸構造により、拭取り性に癖が出ず、かつあまり疲れることなく拭取りが可能となることを見出し、さらに鋭意検討を重ねることにより本発明に想到した。
【０００７】
かくして、本発明によれば「単繊維繊度が１ｄｔｅｘ以下の極細繊維Ａを含むワイピングクロスであって、クロス表面に揚柳しぼを有することを特徴とする拭取り操作性に優れたワイピングクロス。」が提供される。
【０００８】
その際、前記の極細繊維Ａがポリエステル繊維、またはポリアミド繊維、またはポリエステル繊維とポリアミド繊維との複合体であることが好ましい。また、ワイピングクロスに、極細繊維Ａ以外の他の繊維として単繊維繊度が１ｄｔｅｘより大の繊維Ｂが含まれることが好ましい。かかる繊維Ｂがポリエステル繊維またはポリアミド繊維であることが好ましい。
【０００９】
本発明のワイピングクロスにおいて、ワイピングクロスが織物組織を有することが好ましい。また、ワイピングクロスの目付けが５０〜５００ｇｒ／ｍ２の範囲内であることが好ましい。
【００１０】
また、本発明によれば、極細繊維Ａ用繊維として分割型複合繊維または海島型複合繊維を含みかつ下記式で定義する撚係数が７０００以上の撚糸を施した糸条１を用いて織編物を織編成した後、該織編物に熱水処理を施すことにより揚柳しぼを発現させ、かつ前記分割型複合繊維または海島型複合繊維を、単繊維繊度が１ｄｔｅｘ以下の極細繊維Ａとする、前記の拭取り操作性に優れたワイピングクロスの製造方法が提供される。また、織編物に熱水処理を施す際に、熱水中に分割、細繊化を促進する薬剤を添加することが好ましい。
撚係数＝撚数（Ｔ／ｍ）×（（糸条の繊度（ｄｔｅｘ））／１．１）１／２
【００１１】
また、本発明によれば、極細繊維Ａ用繊維として分割型複合繊維または海島型複合繊維を含む糸条２と、下記式で定義する撚係数が７０００以上の撚糸を施した他糸条３を用いて織編物を織編成した後、該織編物に熱水処理を施すことにより揚柳しぼを発現させ、かつ前記分割型複合繊維または海島型複合繊維を、単繊維繊度が１ｄｔｅｘ以下の極細繊維Ａとする、前記の拭取り操作性に優れたワイピングクロスの製造方法が提供される。また、織編物に熱水処理を施す際に、熱水中に分割、細繊化を促進する薬剤を添加することが好ましい。
撚係数＝撚数（Ｔ／ｍ）×（（糸条の繊度（ｄｔｅｘ））／１．１）１／２
【発明の効果】
【００１２】
本発明によれば、単繊維繊度が１ｄｔｅｘ以下の極細繊維Ａを含むワイピングクロスであって、拭取り操作性に優れたワイピングクロスおよびその製造方法が得られる。
【発明を実施するための最良の形態】
【００１３】
以下、本発明の実施の形態について詳細に説明する。まず、本発明のワイピングクロスには、単繊維繊度が１ｄｔｅｘ以下（好ましくは０．０００１〜０．５ｄｔｅｘ）の極細繊維Ａが含まれる。該単繊維繊度が１ｄｔｅｘよりも大きいとワイピングクロスの拭取り性能が低下するため好ましくない。
かかる極細繊維Ａの繊維種類は特に限定されないが、ポリエステル繊維、またはポリアミド繊維、またはポリエステル繊維とポリアミド繊維との複合体が好ましい。
【００１４】
ポリエステル繊維はジカルボン酸成分とジグリコール成分とから製造される。ジカルボン酸成分としては、主としてテレフタル酸が用いられることが好ましく、ジグリコール成分としては主としてエチレングリコール、トリメチレングリコール及びテトラメチレングリコールから選ばれた１種以上のアルキレングリコールを用いることが好ましい。また、ポリエステル樹脂には、前記ジカルボン酸成分及びグリコール成分の他に第３成分を含んでいてもよい。該第３成分としては、カチオン染料可染性アニオン成分、例えば、ナトリウムスルホイソフタル酸；テレフタル酸以外のジカルボン酸、例えばイソフタル酸、ナフタレンジカルボン酸、アジピン酸、セバシン酸；及びアルキレングリコール以外のグリコール化合物、例えばジエチレングリコール、ポリエチレングリコール、ビスフェノールＡ、ビスフェノールスルフォンの１種以上を用いることができる。さらには、ポリ乳酸やステレオコンプレックスポリ乳酸などの生分解性を有するポリエステル繊維でもよい。また、ポリアミド繊維は通常のポリアミド樹脂からなるポリアミド繊維でよい。
【００１５】
前記極細繊維Ａを形成する樹脂中には、必要に応じて、艶消し剤（二酸化チタン）、微細孔形成剤（有機スルホン酸金属塩）、変色防止剤、熱安定剤、難燃剤（三酸化二アンチモン）、蛍光増白剤、着色顔料、帯電防止剤（スルホン酸金属塩）、吸湿剤（ポリオキシアルキレングリコール）、抗菌剤、その他の無機粒子の１種以上が含まれていてもよい。
【００１６】
また、前記の極細繊維Ａにおいて、総繊度２０〜３００ｄｔｅｘ、単糸数１０〜４００本の範囲であることが好ましい。極細繊維Ａはナノファイバーと称される、単繊維径が１０００ｎｍ以下の超極細繊維であってもよい。さらに、極細繊維Ａの単糸繊維横断面形状には制限はなく、通常の円形断面のほかに三角、扁平、くびれ付扁平、十字形、六様形、あるいは中空形などの異型断面形状であってもよい。
【００１７】
前記のような極細繊維Ａを製造する方法としては、公知の方法でよい。例えば、分割型複合繊維をリラックス処理などの熱水処理により分割する方法や、海成分と島成分とで形成される海島型複合繊維の海成分をアルカリ溶解除去する方法などが好ましい。
【００１８】
本発明のワイピングクロスは、前記の極細繊維Ａのみで構成されていてもよいが、前記の極細繊維Ａと、単繊維繊度が１ｄｔｅｘより大（好ましくは２〜５ｄｔｅｘ）の繊維Ｂとで構成されていると、拭取り性能が向上し好ましい。その際、繊維Ｂの繊維種類としては前記と同様のポリエステル繊維やポリアミド繊維が好ましい。また、繊維Ｂにおいて、総繊度２０〜３００ｄｔｅｘ、単糸数１０〜４００本の範囲内であることが好ましい。さらに、繊維Ｂの単糸繊維横断面形状には制限はなく、通常の円形断面のほかに三角、扁平、くびれ付扁平、十字形、六様形、あるいは中空形などの異型断面形状であってもよい。
【００１９】
次に、本発明のワイピングクロスにおいて、表裏少なくともどちらか一方のクロス表面（好ましくは表裏両方の表面）に揚柳しぼが形成されている。なお、かかる揚柳しぼは目視できる程度のしぼが発現しておればよい。かかる揚柳しぼによるナチュラルな凹凸により、拭取り性に癖が出ず、かつあまり疲れることなく拭取りが可能となる。
【００２０】
本発明のワイピングクロスは、例えば以下の製造方法により製造することができる。まず、極細繊維Ａの繊維として分割型複合繊維または海島型複合繊維を含みかつ下記式で定義する撚係数が７０００以上（好ましくは１００００〜３００００）の撚糸を施した糸条１を用意し、該糸条１を用いて織編物を織編成した後、該織編物に熱水処理等の熱処理や必要に応じて熱水中に分割、細繊化を促進する薬剤を添加して、熱水処理を施すことにより揚柳しぼを発現させ、かつ前記分割型複合繊維または海島型複合繊維を、単繊維繊度が１ｄｔｅｘ以下の極細繊維Ａとする製造方法である。
撚係数＝撚数（Ｔ／ｍ）×（（糸条の繊度（ｄｔｅｘ））／１．１）１／２
【００２１】
また、以下の製造方法でも製造することができる。まず、極細繊維Ａの繊維として分割型複合繊維または海島型複合繊維を含む糸条２と、下記式で定義する撚係数が７０００以上（好ましくは１００００〜３００００）の撚糸を施した他糸条３とを用意し、これら糸条２と糸条３を用いて織編物を織編成した後、該織編物に熱処理を施すことにより揚柳しぼを発現させ、かつ前記分割型複合繊維または海島型複合繊維を、単繊維繊度が１ｄｔｅｘ以下の極細繊維Ａとする製造方法である。
撚係数＝撚数（Ｔ／ｍ）×（（糸条の繊度（ｄｔｅｘ））／１．１）１／２
【００２２】
ここで、織編物の組織としては特に限定されず、織物の織組織は、平織、斜文織、朱子織等の三原組織、変化組織、変化斜文織等の変化組織、たて二重織、よこ二重織等の片二重組織、たてビロード、タオル、ベロア等のたてパイル織、別珍、よこビロード、ベルベット、コール天等のよこパイル織などが例示される。なお、これらの織組織を有する織物は、レピア織機やエアージェット織機など通常の織機を用いて通常の方法により製織することができる。層数も特に限定されず単層でもよいし２層以上の多層構造を有する織物でもよい。一方、編物の種類としては、よこ編物であってもよいしたて編物であってもよい。よこ編組織としては、平編、ゴム編、両面編、パール編、タック編、浮き編、片畔編、レース編、添え毛編等が好ましく例示され、たて編組織としては、シングルデンビー編、シングルアトラス編、ダブルコード編、ハーフトリコット編、裏毛編、ジャガード編等が好ましく例示される。なお、製編は、丸編機、横編機、トリコット編機、ラッシェル編機等など通常の編機を用いて通常の方法により製編することができる。層数も特に限定されず単層でもよいし２層以上の多層構造を有する編物でもよい。
【００２３】
また、前記のような極細繊維Ａ（もしくは極細繊維Ａ用繊維）と繊維Ｂとは、交織または交編されていてもよいが、両者を含む複合糸として織編物中に含まれていることが好ましい。特に特公平６−８９４９４号公報に記載されているような、芯糸の周りに鞘糸が撚回し、かつ押え糸により形態安定とした複合糸を採用すると吸水性が向上するため好ましい。
また、揚柳しぼを発現させるための熱処理は熱水によるリラックス処理か染色処理でよい。
【００２４】
製編織された織編物には、リラックス処理や染色処理だけでなく、精練、プレセット、ファイナルセットなどの各種加工を施してもよい。さらには、起毛加工、撥水加工、カレンダー加工、紫外線遮蔽あるいは制電剤、抗菌剤、消臭剤、防虫剤、蓄光剤、再帰反射剤、マイナスイオン発生剤等の機能を付与する各種加工を付加適用してもよい。
かくして得られたワイピングクロスにおいて、操作性や吸水性の点で目付けが５０〜５００ｇｒ／ｍ２の範囲内であることが好ましい。
【００２５】
本発明のワイピングクロスには、単繊維繊度が１ｄｔｅｘ以下の極細繊維Ａが含まれており、かつクロス表面に揚柳しぼを有するので、優れた拭取り性を呈するだけでなく、揚柳しぼのナチュラルな凹凸構造により、拭取り性に癖が出ず、かつあまり疲れることがない。
【００２６】
本発明のワイピングクロスは、自動車のワックス掛け用の塗布クロス、自動車のワックス掛け後のワイピングクロス、汚れた箇所の汚れ除去用のワイピングクロス、床拭き用のワイピングクロスなどとして好適に使用することができる。
【実施例】
【００２７】
以下、実施例をあげて本発明を詳細に説明するが、本発明はこれらによって何ら限定されるものではない。なお、実施例中の各物性は下記の方法により測定したものである。
（１）揚柳しぼ
目視判定で、（３級）揚柳しぼが十分発現している、（２級）揚柳しぼが少し発現している、（１級）揚柳しぼが発現していない、の３段階に評価した。なお、２級以上が合格である。
（２）目付け
ＪＩＳ  Ｌ  １０９６、ＪＩＳ  Ｌ  １０１８により測定した。
（３）操作性および拭取り性
試験者３人がワイピングクロスを自動車のワックス掛けに使用して、（３級）作業時のすべり性が良好なため疲れることなく、また、塗布斑が目立つことなく拭取り可能であった、（２級）普通、（１級）作業時のすべり性が不良なため疲れ、また、塗布斑が目立った、の３段階に評価した。
【００２８】
［実施例１］
経糸用としてセミダルポリエチレンテレフタレートマルチフィラメント（総繊度１６７ｄｔｅｘ／４８ｆｉｌ、単繊維繊度３．５ｄｔｅｘ、帝人ファイバー（株）製）にＳ３００回／ｍの撚糸を施したものを用意した。
一方、トライツイスター機を使用して、特公平６−８９４９４号公報に記載された方法により、下記の緯糸用複合糸を用意した後、Ｚ１７００回／ｍ（撚係数２０８２０）の撚糸を施した。
【００２９】
（緯糸用複合糸）
・  芯糸：セミダルポリエチレンテレフタレートマルチフィラメント（総繊度１６７ｄｔｅｘ／４８ｆｉｌ帝人ファイバー（株）製、構成割合１９．８重量％）１本
・  鞘糸：分割型複合繊維（総繊度８４ｄｔｅｘ／２０ｆｉｌ：ポリエステルとポリアミドが相互に隣接配列された複合繊維であって、１６分割され、分割後の単糸繊度が０．２６ｄｔｅｘ、構成割合５２．２重量％）を２本引きそろえたもの
・  押え糸：セミダルポリエチレンテレフタレートマルチフィラメント仮撚捲縮糸（総繊度１６７ｄｔｅｘ／４８ｆｉｌ、帝人ファイバー（株）製、構成割合２８重量％）１本
【００３０】
次いで、上記の糸をそれぞれ経糸、緯糸に使用して図１に示す緯二重ダブルサテン組織の織物を製織した。その際、経糸密度：１２１本／２．５４ｃｍ、緯糸密度：４７本／２．５４ｃｍ、織物幅１９１ｃｍであった。
次いで、この織物に１２０℃の熱水でリラックス処理を施すことにより、分割型複合繊維を分割して単糸繊度が０．２６ｄｔｅｘの極細繊維とした後、通常の染色加工を行って  幅１４０ｃｍ、  経糸密度：１６５本／２．５４ｃｍ、緯糸密度：４８本／２．５４ｃｍ、目付けは４６０ｇ／ｍ２のワイピングクロスを得た。
かくして得られたワイピングクロスにおいて、表裏両表面に揚柳しぼが十分発現しており（３級）、また、作業時のすべり性が良好なため疲れることなく、また、塗布斑が目立つことなく拭取り可能であった（３級）。
【００３１】
［比較例１］
実施例１において、緯糸用複合糸に撚糸を施さないこと以外は実施例１と同様にした。
かくして得られたワイピングクロスにおいて、揚柳しぼが発現しておらず（１級）、また、作業時のすべり性が不良なため疲れ、また、塗布斑が目立った（１級）。
【産業上の利用可能性】
【００３２】
本発明によれば、単繊維繊度が１ｄｔｅｘ以下の極細繊維Ａを含むワイピングクロスであって、拭取り操作性に優れたワイピングクロスおよびその製造方法が提供され、その工業的価値は極めて大である。
【図面の簡単な説明】
【００３３】
【図１】実施例１で採用した織組織図である。
【図１】
2009279312.tif 000002